"構成モノマーとして、8~35重量部の芳香環含有アクリルモノマーと、1~12重量部のアミド基含有アクリルモノマーを含むアクリル系ポリマー100重量部に対し、イソシアネート系架橋剤を4~20重量部配合してなる光学フィルム用粘着剤組成物。前記アクリル系ポリマーの構成モノマーとして、アルキル基含有アクリルモノマーを45~90重量部含む請求項1記載の光学フィルム用粘着剤組成物。前記アクリル系ポリマーの構成モノマーとして、さらにカルボキシル基含有アクリルモノマーを05~8重量部含む請求項2記載の光学フィルム用粘着剤組成物。前記イソシアネート系架橋剤が、トリレンジイソシアネート系の硬化剤である請求項1~3のうちのいずれか1項記載の光学フィルム用粘着剤組成物。さらにシラン系カップリング剤を含む請求項1~4のいずれか1項記載の光学フィルム用粘着剤組成物。請求項1~5のいずれか1項記載の光学フィルム用粘着剤組成物より得られる粘着剤層を少なくとも片方の面に設けたことを特徴とする光学フィルム。本発明は、かかる技術背景に鑑みてなされたものであり、偏光フィルム、位相差フィルム、楕円偏光フィルム等の光学フィルムを貼着した後、高湿熱条件下に置かれても剥がれや発泡を生じさせないだけでなく、再剥離が必要な場合でも被着体に汚染を生じず、上記光学フィルムに寸法変化が生じる際にもその応力に対応し、光漏れによる色むらを抑制可能であり、なおかつ、上記光学フィルムをロール状に巻き取る際にも皺や凹みの発生を抑制することのできる光学フィルム用粘着剤組成物を提供すること、及び当該粘着剤組成物を用いた光学フィルムを提供することを目的とするものである。本発明者らは、上記課題を解決すべく、アクリル系ポリマーの配合について検討を行った結果、アクリル系ポリマーの構成成分として芳香環含有アクリルモノマーの他にアミド基含有アクリルモノマーを加え、かつこのポリマーの架橋剤としてイソシアネート系架橋剤を利用することで、光学フィルム用粘着剤に要求される主な特性を全て満足させることができることを見出し、本発明を完成した。すなわち本発明は、構成モノマーとして、8~35重量部の芳香環含有アクリルモノマーと、1~12重量部のアミド基含有アクリルモノマーを含むアクリル系ポリマー100重量部に対し、イソシアネート系架橋剤を4~20重量部配合してなる光学フィルム用粘着剤組成物である。また本発明は、上記光学フィルム用粘着剤組成物より得られる粘着剤層を少なくとも片方の面に設けたことを特徴とする光学フィルムである。本発明によれば、芳香環含有アクリルモノマーを配合した粘着剤に特有の弾性率の低さを解消することができ、優れた耐久性および光漏れ防止効果を有し、かつ光学フィルムに適用した際には、当該光学フィルムの巻き取り時に皺や凹みの発生を抑制する光学フィルム用粘着剤組成物を提供することができる。本発明の光学フィルム用粘着剤組成物は、芳香環含有アクリルモノマー8~35重量部と、アミド基含有アクリルモノマー1~12重量部とを構成モノマー中に含むアクリル系ポリマーを、このポリマー100重量部に対し4~20重量部のイソシアネート系架橋剤により架橋させることにより調製される。本発明で用いる、構成モノマーとして8~35重量部の芳香環含有アクリルモノマーと、1~12重量部のアミド基含有アクリルモノマーとを含むアクリル系ポリマー以下、アクリル系ポリマーAというは、前記量の芳香環含有アクリルモノマーおよびアミド基含有アクリルモノマーと、後述するアルキル基含有アクリルモノマーとを含むモノマー混合物を共重合させたものであり、このモノマー混合物中には、必要に応じてカルボキシル基含有アクリルモノマーをさらに加えても良い。本発明のアクリル系ポリマーAを構成する芳香環含有アクリルモノマー以下、芳香環モノマーa1というは、分子内に芳香環を有するアクリルモノマーである。この芳香環モノマーa1の具体例としては、例えば、フェニルアクリレート、フェノキシエチルメタアクリレート、ベンジルメタアクリレート、フェノキシジエチレングリコールメタアクリレート、エチレンオキサイド変性ノニルフェノールメタアクリレート、ヒドロキシエチル化β-ナフトールアクリレート、ビフェニルメタアクリレート等が挙げられる。芳香環モノマーa1の配合量は、上記のようにアクリル系ポリマーAの構成モノマー中、8~35質量であり、好ましくは95~20質量である。芳香環モノマーa1の配合量が8質量未満だと、アクリル系ポリマーAの複屈折抑制性が満足に得られなくなる。また、芳香環モノマーa1の配合量が35質量より多いと、アクリル系ポリマーAの弾性率が小さくなり、得られる粘着剤層は凹みを生じやすく加工性に劣るものとなる。また、本発明のアクリル系ポリマーAを構成するアミド基含有アクリルモノマー以下、アミド基モノマーa2というは、分子内にアミド基またはN置換アミド基を有するアクリルモノマーである。このアミド基モノマーa2の具体例としては、例えば、メタアクリルアミド、メタアクリロイルモルホリン、N-メチロールメタアクリルアミド、N-エチロールメタアクリルアミド、N-メトキシエチルメタアクリルアミド、N,N-ジメチルアクリルアミド、N-イソプロピルアクリルアミド等が挙げられる。このアミド基モノマーa2の配合量も、上記したようにアクリル系ポリマーAの構成モノマー中、1~12質量であり、好ましくは25~10質量である。アミド基モノマーa2の配合量が1質量未満だと、得られる粘着剤組成物中において、後述するイソシアネート系架橋剤の反応を十分に促進することができず、得られる粘着剤層は弾性率の低いものとなる結果、凹みを生じやすく加工性に劣るものとなる。また、アミド基モノマーa2の配合量が12質量より多いと、得られる粘着剤組成物中でイソシアネート系架橋剤の反応が進みすぎ、得られる粘着剤層は適度な粘着力を持たないものとなる。更に、本発明のアクリル系ポリマーAは、上記芳香環モノマーa1およびアミド基モノマーa2の他に、その主要成分として分子内に炭素数1~12の直鎖または分岐アルキル基を有するアクリルモノマー以下、アクリルモノマーa3というを含む。アクリルモノマーa3の具体例としては、例えば、メチルメタアクリレート、エチルメタアクリレート、プロピルメタアクリレート、イソプロピルメタアクリレート、ブチルメタアクリレート、イソブチルメタアクリレート、ペンチルメタアクリレート、ヘキシルメタアクリレート、2-エチルヘキシルメタアクリレート、オクチルメタアクリレート、ノニルメタアクリレート、デシルメタアクリレート、ドデシルメタアクリレート、ラウリルメタアクリレート等が挙げられる。このアクリルモノマーa3の配合量は、アクリル系ポリマーAの構成モノマー中、45~90質量であり、より好ましくは65~87質量である。本発明のアクリル系ポリマーAの重合に当たっては、上記各モノマーの他、必要によりカルボキシル基含有アクリルモノマー以下、カルボキシル基モノマーa4というを使用することもできる。このカルボキシル基モノマーa4は、分子内にカルボキシル基を有するアクリルモノマーである。このカルボキシル基モノマーa4を適量配合することにより、粘着剤組成物の凝集性等が向上する。カルボキシル基モノマーa4としては、例えばメタアクリル酸、2-カルボキシエチルメタアクリレート、3-カルボキシプロピルメタアクリレート、4-カルボキシブチルメタアクリレートなどを挙げることができる。このカルボキシル基モノマーa4の配合量は、アクリル系ポリマーAの構成モノマー中05~8質量、より好ましくは1~5質量である。アクリル系ポリマーAを構成するモノマー成分としては、前記モノマーの他に、本発明の目的を損なわない範囲で、上述した以外のモノマーを任意で、モノマー全量の40質量以下の範囲で用いることができる。この任意モノマーの割合は、さらには30質量以下であるのが好ましい。かかる任意モノマーとしては、メタアクリル酸メトキシエチル、メタアクリル酸エトキシエチル、メトキシジエチレングリコールメタアクリレートなどのメタアクリル酸アルコキシアルキルモノマーなどが挙げられる。さらには任意モノマーとして、酢酸ビニル、スチレン、α-メチルスチレン、N-ビニルカプロラクタムなどのビニル系モノマー、メタアクリル酸グリシジルなどのエポキシ基含有アクリルモノマーなどが挙げられる。上記した各モノマーの重合は、アクリル系ポリマーを得るための一般的な方法、例えば上記各モノマーを必要により溶媒とともに混合し、次いで適切な重合開始剤を加え、熱または光等を作用させることで行うことができる。本発明のアクリル系ポリマーAの分子量は特に限定されないが、光学フィルムに適用した際に良好な物性を発現させるためには、重量平均分子量で40~200万程度とすることが好ましく、50~150万程度がより好ましい。上記のようにして得られるアクリル系ポリマーAを利用し、本発明の光学フィルム用粘着剤組成物を調製するには、常法に従ってアクリル系ポリマーAに所定量のイソシアネート系架橋剤を加えて反応させれば良い。この際に、必要によりシランカップリング剤を加えることができる。本発明の光学フィルム用粘着剤組成物に使用できるイソシアネート系架橋剤以下、架橋剤Bというの例としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマー及びこれらイソシアネートモノマーをトリメチロールプロパンなどと付加したイソシアネート化合物やイソシアヌレート化物、ビュレット型化合物、さらにはポリエーテルポリオールやポリエステルポリオール、アクリルポリオール、ポリブタジエンポリオール、ポリイソプレンポリオールなど付加反応させたウレタンプレポリマー型のイソシアネートなどを挙げることができる。これらの中でも、本発明にはトリレンジイソシアネート系架橋剤が好ましい。架橋剤Bの配合量は、アクリル系ポリマーA100重量部に対して4~20重量部であり、8~15重量部とすることが好ましい。ところで本発明においては、粘着剤層中又は被着体等から粘着剤層に移行してきた水分がイソシアネート系架橋剤Bと反応することを発端としてポリ尿素が生成し、このようなポリ尿素鎖がアクリル系ポリマーAと絡み合うことで、単純な高架橋とは異なるIPN相互侵入網目高分子構造を形成していると推察される。ここで、本発明のアクリル系ポリマーAがアミド基モノマーa2を構成要素として含むことで、上記ポリ尿素生成反応が適度に促進される結果、上記IPN構造形成が良好に進行する。そうすることで、本発明の光学フィルム用粘着剤組成物は、従来の芳香環を含有する粘着剤組成物と比較して高い弾性率を発現していると推察される。なお、架橋剤Bの量が上記範囲を逸脱して少ないと、上記IPN構造がうまく形成されず、得られる粘着剤層は弾性率の低いものとなり、凹みを生じやすく加工性に劣る上、耐久性も劣るものとなる。また、架橋剤Bの量が上記範囲を逸脱して多いと、過剰に生成したポリ尿素鎖がアクリルポリマー構造中に取り込まれずにブリードアウトし、再剥離時に被着体を汚染するおそれがある。本発明の光学フィルム用粘着剤組成物の調製に当たっては、上記アクリル系ポリマーAおよび架橋剤Bの他に、必要によりシランカップリング剤を配合することができる。このシランカップリング剤以下、カップリング剤Cということがあるを配合することで、被着体への粘着力および得られる粘着剤層の耐久性を向上させる効果が得られる。このカップリング剤Cとしては、例えば、ビニルトリメトキシシラン、ビニルトリエトキシシラン、メタクリロキシプロピルトリメトキシシラン等の重合性不飽和基含有ケイ素化合物、3-グリシドキシプロピルトリメトキシシラン、3-グリシドキシプロピルメチルジメトキシシラン、2-34-エポキシシクロヘキシルエチルトリメトキシシラン等のエポキシ構造を有するケイ素化合物、3-アミノプロピルトリメトキシシラン、N-2-アミノエチル-3-アミノプロピルトリメトキシシラン、N-2-アミノエチル-3-アミノプロピルメチルジメトキシシラン等のアミノ基含有ケイ素化合物、3-イソシアネートプロピルトリエトキシシランなどのイソシアネート基含有ケイ素化合物、3-メルカプトプロピルトリメトキシシランなどのメルカプト基含有ケイ素化合物、アセトアセチル基含有ケイ素化合物、3-クロロプロピルトリメトキシシラン等が挙げられる。これらの中でも、エポキシ構造を有するケイ素化合物が好ましい。カップリング剤Cを配合する場合の配合量は、アクリル系ポリマーA100重量部に対して005~1重量部であり、好ましくは005~06重量部である。本発明の光学フィルム用粘着剤組成物は、アクリル系ポリマーA、架橋剤Bおよび必要によりカップリング剤Cから調製されるが、更にこれを必要により溶剤等に溶解し、光学フィルム上に塗工することで粘着剤層を形成することができる。本発明の光学フィルム用粘着剤組成物が利用される光学フィルムは、特に限定されるものではなく、例えば偏光フィルム、位相差フィルム、楕円偏光フィルム、反射防止フィルム、輝度向上フィルム、光拡散フィルム、ガラス飛散防止フィルムおよび表面保護フィルム等に使用することができる。本発明の光学フィルム用粘着剤組成物は、アミド基含有モノマーおよびイソシアネート系架橋剤を使用することにより強固なIPN構造が形成されるため、従来の芳香環モノマーを使用した粘着剤層と比較して、高い弾性率を有する粘着剤層の形成を可能としたものである。この結果、従来の光学フィルムの欠点であった巻き取り時の皺や凹みの発生を抑制することができる。なお、アミド基含有モノマーに類似するものとしてアミノ基含有モノマーがあるが、仮にアミド基含有モノマーに代えてこれを配合しても、本発明のような強固なIPN構造を形成することができない上に、シート老化性に優れた粘着剤層を得ることはできない。またアミド基含有モノマーとアミノ基含有モノマーを併用した場合でも、本発明の粘着剤層に匹敵するシート老化性を得ることはできず、強固なIPN構造を形成することもできない。また、粘着剤層に所定の耐久性、加工性等を発現させるためには、本発明のアクリル系ポリマーAは水酸基含有アクリルモノマーを構成要素として実質的に含んでいないことが好ましい。これは、アクリル系ポリマーが活性な水酸基を含む場合、当該水酸基がイソシアネート系架橋剤と速やかに反応して、本発明で意図されるIPN構造がうまく形成されないためと考えられる。次に実施例、製造例および試験例を挙げ、本発明を更に詳しく説明するが、本発明はこれら実施例等に何ら制約されるものではない。製造例1~13攪拌機、還流冷却器、温度計及び窒素導入管を備えた反応装置に、それぞれ表1に示す重量部以下、実施例又は表で、部と略記することがあるの各共重合モノマーと酢酸エチルを仕込み、アゾビスイソブチロニトリル大塚化学社製以下AIBNと略記する0.1部を加え、反応容器内の空気を窒素ガスで置換した。次いで、窒素雰囲気下で攪拌しながら72°Cに昇温した後、8時間反応させることにより、表1に記載の分子量を有するアクリル系ポリマーを得た。モノマー組成:実施例1~8、比較例1~7製造例1~13で作製したアクリル系ポリマーそれぞれ100重量部に対して、後記表2に記載の架橋剤およびシランカップリング剤0.3重量部をそれぞれ添加して混合し、粘着剤組成物を得た。得られた粘着剤組成物を、表面に離型処理が施された厚さ38μmのポリエチレンテレフタレートPET樹脂フィルム上に、乾燥後の厚さが20μmになるように塗布し、90°Cで溶媒を除去し、粘着シートを得た。この粘着シートを偏光フィルムの片面に転写し、粘着剤付き偏光フィルムを得た。試験例1上記実施例及び比較例で得られた粘着剤付き偏光フィルムについて、それらの耐久性、シート老化性、光漏れ防止性および加工性の各特性を以下の評価方法で評価した。結果を粘着剤組成物の配合と共に表2に示す。<評価方法>耐久性上記粘着剤付き偏光フィルムをそれぞれ250mm×350mmに裁断し、PETフィルムを剥離後、ガラス基板上に貼り付けて作製した試料片を、85°Cドライ条件で500時間放置し、耐熱耐久性試験を行った。また、同様に作製した試料片を、60°C95RHで500時間放置し、耐湿熱耐久性試験を行った。これらの試験後、試料片に発生する発泡、浮き、剥がれの状態を目視で観察し、下記基準で耐久性を評価した。評価状態○:発泡、浮き、剥がれ等の外観不良が認められなかった△:発泡、浮き、剥がれ等の外観不良がわずかに認められた×:発泡、浮き、剥がれ等の外観不良が明らかに認められたシート老化性上記粘着剤付き偏光フィルムを40°C50RHで30日間保管した後、ガラス基板上に貼り付けて作製した試料片を、60°C95RHで1000時間放置し、試料片に発生する発泡、浮き、剥がれの状態を目視で観察し、シート老化性を評価した。なお、評価基準は耐久性におけるものと同様である。光漏れ防止性上記のように作製された粘着剤付き偏光フィルム2枚を、ガラス基板の表裏面それぞれに、相互にクロスニコルになるようにラミネーターロールを用いて貼着し、次いで、50°C、5気圧に調整されたオートクレーブに20分間保持し、試料板を作製した。作製した試料板を、85°Cの条件下で500時間放置し、光漏れ防止性を目視で観察した。評価基準は以下のとおりである。評価6:光漏れが確認されず、実用上問題ない5:光漏れが0~10mmの範囲で確認されるが、漏れが淡く実用上問題ない4:光漏れが0~10mmの範囲で確認され、漏れが比較的濃いが、実用上問題ない3:光漏れが10~50mmの範囲で確認されるが、漏れが淡く実用上問題ない2:光漏れが10~50mmの範囲で確認され、かつ漏れが濃く、実用上問題になる1:光漏れが50mm以上の範囲で確認され、実用上問題になる加工性塗工直後の粘着剤付き偏光フィルムを100×100mmサイズにカットし、計100枚の試料片を作製し、これらの試料片を、偏光板面を上にして積み重ね、上から1kgの加重をかけ、23°C、50RHの条件下で3日間放置し、凹みの発生を評価した。評価基準は以下のとおりである。評価◎:凹みが生じたシートの合計枚数0枚○:凹みが生じたシートの合計枚数1~5枚△:凹みが生じたシートの合計枚数6~10枚×:凹みが生じたシートの合計枚数11枚以上<結果>表1および表2から明らかなように、所定量の芳香環含有アクリルモノマーと、アミド基含有アクリルモノマーを構成成分として含むアクリル系ポリマーから調製された粘着剤組成物を使用した実施例1から8の光学フィルムは、耐久性、シート老化性、光漏れ防止性の特性において良好なものであり、かつ、加工性においても優れたものであった。"